(57)【要約】  本発明は、粒子均一度に優れたモルデナイトゼオライト及びその製造方法に関するものであって、上記方法は、シリカ前駆体が溶解した水溶液を提供する段階と、構造誘導物質及びアルミナ前駆体が溶解した水溶液を提供する段階と、界面活性剤が溶解した水溶液を提供する段階と、上記シリカ塩基性懸濁液とアルミナ水溶液を混合及び撹拌してシリカ−アルミナ水溶液を製造する段階と、上記シリカ−アルミナ水溶液に界面活性剤水溶液を投入し、ゼオライト合成組成物を製造する段階と、上記ゼオライト合成組成物をゲル化する段階と、結晶化する段階と、を含むモルデナイトゼオライトの製造方法を提供する。【選択図】図９
2021532049.tif 000002
【特許請求の範囲】
【請求項１】
水にｐＨ調節物質及びシリカ前駆体を溶解してシリカ塩基性懸濁液を提供する段階と、
水に構造誘導物質及びアルミナ前駆体を溶解して水溶液を提供する段階と、
水に界面活性剤を溶解して水溶液を提供する段階と、
前記シリカ塩基性懸濁液とアルミナ水溶液を混合及び撹拌してシリカ−アルミナ水溶液を製造する段階と、
前記シリカ−アルミナ水溶液に界面活性剤水溶液を投入し、ゼオライト合成組成物を製造する段階と、
前記ゼオライト合成組成物をゲル化する段階と、
結晶化する段階と、を含む、モルデナイトゼオライトの製造方法。
【請求項２】
前記シリカ塩基性懸濁液は、前記ｐＨ調節物質を水に投入して塩基性水溶液を製造し、前記塩基性水溶液にシリカ前駆体を投入及び溶解して得られる、請求項１に記載のモルデナイトゼオライトの製造方法。
【請求項３】
前記ｐＨ調節物質は、塩基性水溶液のｐＨが１２〜１４の範囲になるようにする含有量で投入する、請求項２に記載のモルデナイトゼオライトの製造方法。
【請求項４】
前記ｐＨ調節物質は、ＳｉＯ２に対するモル比が０．１５〜０．３５になるようにする含有量で投入する、請求項２に記載のモルデナイトゼオライトの製造方法。
【請求項５】
前記ｐＨ調節物質は、水酸化リチウム、水酸化ナトリウム、水酸化カリウム、水酸化ルビジウム、水酸化セシウム、及び水酸化アンモニウムからなる群より選択される少なくとも一つである、請求項１に記載のモルデナイトゼオライトの製造方法。
【請求項６】
前記シリカ塩基性懸濁液は、ゼオライト合成組成物全体に含まれる水のモル数に対するシリカのモル数が０．０１〜０．１になるようにする含有量を有する、請求項１に記載のモルデナイトゼオライトの製造方法。
【請求項７】
前記シリカ前駆体は、撹拌下で、０．１〜１ｇ／ｍｉｎの速度で投入される、請求項１に記載のモルデナイトゼオライトの製造方法。
【請求項８】
前記シリカ前駆体は、ヒュームシリカ、沈殿（ｐｒｅｃｉｐｉｔａｔｅｄ）シリカ、コロイダルシリカ、ナトリウムシリケート、テトラメチルオルソシリケート、テトラエチルオルソシリケート、ボロシリケート、及びフルオロシリケートからなる群より選択される少なくとも一つである、請求項１に記載のモルデナイトゼオライトの製造方法。
【請求項９】
前記シリカ前駆体の投入後に、１〜２００時間撹拌を行ってシリカ前駆体を溶解する、請求項２に記載のモルデナイトゼオライトの製造方法。
【請求項１０】
前記アルミナ水溶液は、構造誘導物質及びアルミナ前駆体を水に投入及び撹拌して製造する、請求項１に記載のモルデナイトゼオライトの製造方法。
【請求項１１】
前記構造誘導物質及びアルミナ前駆体は、個別又は同時に水に投入し、且つ１〜１０ｇ／ｍｉｎの速度で投入する、請求項１０に記載のモルデナイトゼオライトの製造方法。
【請求項１２】
前記アルミナ前駆体は、アルミナに対するシリカのモル比（ＳｉＯ２／Ａｌ２Ｏ３）が５〜５０の範囲になるようにする含有量で投入される、請求項１に記載のモルデナイトゼオライトの製造方法。
【請求項１３】
前記アルミナ前駆体は、アルミン酸ナトリウム、硫酸ナトリウムアルミニウム、及びアルミニウムからなる群より選択される少なくとも一つである、請求項１に記載のモルデナイトゼオライトの製造方法。
【請求項１４】
前記構造誘導物質は、シリカ１モルに対して１／１００〜１／１０モルの範囲になるようにする含有量で投入される、請求項１に記載のモルデナイトゼオライトの製造方法。
【請求項１５】
前記構造誘導物質は、テトラメチルアンモニウムブロミド、テトラメチルアンモニウムクロライド、テトラメチルアンモニウムヒドロキシド、テトラエチルアンモニウムブロミド、テトラエチルアンモニウムクロライド、テトラエチルアンモニウムヒドロキシド、及びテトラエチルアンモニウムテトラフルオロボレートからなる群より選択される少なくとも一つである、請求項１に記載のモルデナイトゼオライトの製造方法。
【請求項１６】
前記界面活性剤水溶液は、撹拌下で、界面活性剤を２０℃〜８０℃の温度の水に投入して製造する、請求項１に記載のモルデナイトゼオライトの製造方法。
【請求項１７】
前記界面活性剤は、界面活性剤水溶液中に０．０１〜０．１モルの濃度になるように投入する、請求項１に記載のモルデナイトゼオライトの製造方法。
【請求項１８】
前記界面活性剤は、セチルトリメチルアンモニウムブロミド、セチルトリメチルアンモニウムクロライド、及びセチルピリジニウムクロライドからなる群より選択される少なくとも一つである、請求項１に記載のモルデナイトゼオライトの製造方法。
【請求項１９】
前記混合は、シリカ塩基性懸濁液にアルミナ水溶液を１〜１０ｃｃ／ｍｉｎの速度で投入して行う、請求項１に記載のモルデナイトゼオライトの製造方法。
【請求項２０】
前記混合は、アルミナ水溶液の投入完了後に撹拌を１〜７２時間さらに行う、請求項１９に記載のモルデナイトゼオライトの製造方法。
【請求項２１】
前記ゼオライト合成組成物の製造段階において、前記界面活性剤水溶液は、１〜１０ｃｃ／ｍｉｎの速度でシリカ−アルミナ水溶液に投入する、請求項１に記載のモルデナイトゼオライトの製造方法。
【請求項２２】
前記ゲル化は、２０〜６０℃の温度で１〜１２０時間撹拌して行う、請求項１に記載のモルデナイトゼオライトの製造方法。
【請求項２３】
前記結晶化は、１４０〜２１０℃の温度で反応させることにより行う、請求項１に記載のモルデナイトゼオライトの製造方法。
【請求項２４】
前記結晶化は、シードの存在下で行われる、請求項１〜請求項２３のいずれか一項に記載のモルデナイトゼオライトの製造方法。
【請求項２５】
内部にマイクロ細孔を有する一次粒子が凝集した二次粒子であって、
前記二次粒子は、粒子間にメソ細孔を有し、前記二次粒子を構成する一次粒子は、５．０ｋＶの加速電圧及び５０，０００倍率で撮影した１０枚のＳＥＭ画像のそれぞれから任意に選んだ１０個の粒子（合計１００個の粒子）のサイズを測定したとき、最多分布粒子サイズ領域（１０ｎｍ単位）±３０ｎｍ以内の粒子サイズを有する粒子が９０％以上である、均一度に優れたモルデナイトゼオライト。
【発明の詳細な説明】
【技術分野】
【０００１】
本発明は、粒子均一度に優れたモルデナイトゼオライト及びその製造方法に関する。
【背景技術】
【０００２】
最近、機能性材料の開発に対する要求が次第に高まるにつれて、優れた物性を有する物質に新しい機能を付加した新素材の開発の必要性が増大しつつある。
【０００３】
有機／無機ナノ細孔体又は多孔性有機／無機混成体、有機金属骨格体、又は多孔性無機細孔体は、構造の多様性、多くの数の活性部位、広い比表面積、及び細孔体積を有する特性により、触媒、吸着剤、膜、薬物伝達物質、電子素材などとして広く用いられている。かかる細孔物質は、触媒及び吸着剤として最も活用度が高く、その細孔のサイズに応じて、微細細孔物質（＜２ｎｍ）、メソ細孔物質（２−５０ｎｍ）、マクロ細孔物質（＞５０ｎｍ）に分類される。
【０００４】
微細細孔物質の代表物質のうちの一つであるゼオライトは、結晶性アルミノシリケート（Ｃｒｙｓｔａｌｌｉｎｅ  ａｌｕｍｉｎｏｓｉｌｉｃａｔｅ）からなり、高い比表面積、細孔体積、及び均一な微細細孔を特徴とするため、Ｆｒｉｅｄｅｌ−Ｃｒａｆｔ  Ａｃｙｌａｔｉｏｎ、Ｆｒｉｅｄｅｌ−Ｃｒａｆｔ  Ａｌｋｙｌａｔｉｏｎ、Ｃｌａｉｓｅｎ−Ｓｃｈｍｉｄｔ  Ｒｅａｃｔｉｏｎなどのような分子のサイズや形状、及び選択的触媒反応に多く活用されている。
【０００５】
当該技術分野では、ゼオライトの細孔分布及び表面を制御することにより、所望の作用及び機能を達成しようとする試みが継続的になされてきた。
【０００６】
例えば、ＫＲ  ２０１１−００１９８０４（２００９．０８．２１．公開）は、有無機混成ナノ細孔体の製造方法、上記方法によって得られる有無機混成ナノ細孔体、及びその用途に関連するものであって、有機リガンドとして、トリ（Ｃ１−Ｃ７）アルキル−１，３，５−ベンゼントリカルボキシレートを用いることにより、結晶性が高く、純粋なゼオライトＭＴＮ構造のアルミニウム有無機混成ナノ細孔体を製造する方法、及びこれを利用した吸着剤、又は不均一触媒などを提供する。
【０００７】
一方、ＪＰ  ２００５−２５４２３６（２００５．０９．２２．公開）は、モルデナイト型ゼオライトアルキル化触媒に関するものであって、制御された大細孔構造を有するモルデナイト型ゼオライト触媒、これを含む触媒複合体、及び触媒複合体の製造方法を提供する。
【発明の概要】
【発明が解決しようとする課題】
【０００８】
本発明は、モルデナイト型ゼオライト触媒の粒子均一度と触媒活性の間の関係についての研究を重ねた結果、触媒の粒子サイズが均一であるほど触媒活性が増加することを確認した。そこで、本発明は、粒子均一度に優れたモルデナイト型ゼオライト触媒を製造する方法を提供し、これによって得られた触媒を提供することを目的とする。
【課題を解決するための手段】
【０００９】
本発明は、モルデナイトゼオライトの製造方法に関するものであって、水にｐＨ調節物質及びシリカ前駆体を溶解してシリカ塩基性懸濁液を提供する段階と、水に構造誘導物質及びアルミナ前駆体を溶解して水溶液を提供する段階と、水に界面活性剤を溶解して水溶液を提供する段階と、上記シリカ塩基性懸濁液とアルミナ水溶液を混合及び撹拌してシリカ−アルミナ水溶液を製造する段階と、上記シリカ−アルミナ水溶液に界面活性剤水溶液を投入し、ゼオライト合成組成物を製造する段階と、上記ゼオライト合成組成物をゲル化する段階と、結晶化する段階と、を含む。
【００１０】
上記シリカ塩基性懸濁液は、上記ｐＨ調節物質を水に投入して塩基性水溶液を製造し、上記塩基性水溶液にシリカ前駆体を投入及び溶解して得ることができる。
【００１１】
上記ｐＨ調節物質は、塩基性水溶液のｐＨが１２以上になるようにする含有量で投入することができる。
【００１２】
上記ｐＨ調節物質は、ＳｉＯ２に対するモル比が０．１５〜０．３５になるようにする含有量で投入することができる。
【００１３】
上記ｐＨ調節物質は、水酸化リチウム、水酸化ナトリウム、水酸化カリウム、水酸化ルビジウム、水酸化セシウム、及び水酸化アンモニウムからなる群より選択される少なくとも一つであることができる。
【００１４】
上記シリカ塩基性懸濁液は、ゼオライト合成組成物全体に含まれる水のモル数に対するシリカのモル数が０．０１〜０．１になるようにする含有量を有することができる。
【００１５】
上記シリカ前駆体は、撹拌下で、０．１〜１ｇ／ｍｉｎの速度で投入されることができる。
【００１６】
上記シリカ前駆体は、ヒュームシリカ、沈殿（ｐｒｅｃｉｐｉｔａｔｅｄ）シリカ、コロイダルシリカ、ナトリウムシリケート、テトラメチルオルソシリケート、テトラエチルオルソシリケート、ボロシリケート、及びフルオロシリケートからなる群より選択される少なくとも一つであることができる。
【００１７】
上記シリカ前駆体の投入後に、１〜２００時間撹拌を行ってシリカ前駆体を溶解することができる。
【００１８】
上記アルミナ水溶液は、構造誘導物質及びアルミナ前駆体を水に投入及び撹拌して製造することができる。
【００１９】
上記構造誘導物質及びアルミナ前駆体は、個別又は同時に水に投入し、且つ１〜１０ｇ／ｍｉｎの速度で投入することができる。
【００２０】
上記アルミナ前駆体は、アルミナに対するシリカのモル比（ＳｉＯ２／Ａｌ２Ｏ３）が５〜５０の範囲になるようにする含有量で投入されることができる。
【００２１】
上記アルミナ前駆体は、アルミン酸ナトリウム、硫酸ナトリウムアルミニウム、及びアルミニウムからなる群より選択される少なくとも一つであることができる。
【００２２】
上記構造誘導物質は、シリカ１モルに対して１／１００〜１／１０モルの範囲になるようにする含有量で投入されることができる。
【００２３】
上記構造誘導物質は、テトラメチルアンモニウムブロミド、テトラメチルアンモニウムクロライド、テトラメチルアンモニウムヒドロキシド、テトラエチルアンモニウムブロミド、テトラエチルアンモニウムクロライド、テトラエチルアンモニウムヒドロキシド、及びテトラエチルアンモニウムテトラフルオロボレートからなる群より選択される少なくとも一つであることができる。
【００２４】
上記界面活性剤水溶液は、撹拌下で、界面活性剤を２０℃〜８０℃の温度の水に投入して製造することができる。
【００２５】
上記界面活性剤は、界面活性剤水溶液中に０．０１〜０．１モルの濃度になるように投入することができる。
【００２６】
上記界面活性剤は、セチルトリメチルアンモニウムブロミド、セチルトリメチルアンモニウムクロライド、及びセチルピリジニウムクロライドからなる群より選択される少なくとも一つであることができる。
【００２７】
上記混合は、シリカ塩基性懸濁液にアルミナ水溶液を１〜１０ｃｃ／ｍｉｎの速度で投入して行うことができる。
【００２８】
上記混合は、アルミナ水溶液の投入完了後に撹拌を１〜７２時間さらに行うことができる。
【００２９】
上記ゼオライト合成組成物の製造段階において、上記界面活性剤水溶液は、１〜１０ｃｃ／ｍｉｎの速度でシリカ−アルミナ水溶液に投入することができる。
【００３０】
上記ゲル化は、２０〜６０℃の温度で１〜１２０時間撹拌して行うことができる。
【００３１】
上記結晶化は、１４０〜２１０℃の温度で反応させることにより行うことができる。
【００３２】
上記結晶化は、シードの存在下で行われることができる。
【００３３】
本発明は、他の実施形態として、均一度に優れたモルデナイトゼオライトを提供し、内部にマイクロ細孔を有する一次粒子が凝集した二次粒子であって、上記二次粒子は、粒子間にメソ細孔を有し、上記二次粒子を構成する一次粒子は、５．０ｋＶの加速電圧及び５０，０００倍率で撮影した１０枚のＳＥＭ画像のそれぞれから任意に選んだ１０個の粒子（合計１００個の粒子）のサイズを測定したとき、最多分布粒子サイズ領域（１０ｎｍ単位）±３０ｎｍ以内の粒子サイズを有する粒子が９０％以上である、均一度に優れたモルデナイトゼオライトを提供する。
【発明の効果】
【００３４】
本発明によると、粒子サイズの均一度に優れたモルデナイトゼオライトを製造することができる。さらに、かかる均一度を維持するとともに、様々な範囲の粒子サイズを有するモルデナイトゼオライトを製造することができる。
【００３５】
本発明によって提供される均一な粒度を有するモルデナイトゼオライトを用いて製造された触媒を用いることにより、触媒活性を向上させることができる。
【図面の簡単な説明】
【００３６】
【図１】実施例１で得られたモルデナイトゼオライトの試料を記載された倍率で撮影したＳＥＭ画像である。
【図２】実施例１で得られたモルデナイトゼオライトの試料を５０，０００倍率で撮影したＳＥＭ画像であって、各画像毎に１０個の粒子をランダムに選択し、粒子サイズを測定した結果を示す図である。
【図３】実施例１で得られたモルデナイトゼオライトの試料を５０，０００倍率で撮影したＳＥＭ画像であって、各画像毎に１０個の粒子をランダムに選択し、粒子サイズを測定した結果を示す図である。
【図４】実施例１で得られたモルデナイトゼオライトの試料を５０，０００倍率で撮影したＳＥＭ画像であって、各画像毎に１０個の粒子をランダムに選択し、粒子サイズを測定した結果を示す図である。
【図５】比較例１で得られたモルデナイトゼオライトの試料を記載された倍率で撮影したＳＥＭ画像である。
【図６】比較例１で得られたモルデナイトゼオライトの試料を５０，０００倍率で撮影したＳＥＭ画像であって、各画像毎に１０個の粒子をランダムに選択し、粒子サイズを測定した結果を示す図である。
【図７】比較例１で得られたモルデナイトゼオライトの試料を５０，０００倍率で撮影したＳＥＭ画像であって、各画像毎に１０個の粒子をランダムに選択し、粒子サイズを測定した結果を示す図である。
【図８】比較例１で得られたモルデナイトゼオライトの試料を５０，０００倍率で撮影したＳＥＭ画像であって、各画像毎に１０個の粒子をランダムに選択し、粒子サイズを測定した結果を示す図である。
【図９】図２〜図４及び図６〜図８で測定した粒子サイズを用いてサイズ分布を１０μｍ単位で表したグラフである。
【図１０】実施例１、比較例１、及び比較例２で得られたモルデナイトゼオライトで製造された触媒を用いて触媒活性をテストした結果を示すグラフである。
【図１１】比較例２で得られたモルデナイトゼオライトの試料を記載された倍率で撮影したＳＥＭ画像である。
【図１２】比較例２で得られたモルデナイトゼオライトの試料を５０，０００倍率で撮影したＳＥＭ画像である。
【図１３】実施例１、比較例１、及び比較例２で得られたモルデナイトゼオライトに対するＩｎ−ｓｉｔｕ  Ｐｙｒｉｄｉｎｅ吸着実験を介して酸点を分析したＦＴ−ＩＲ分析結果を示すグラフである。
【図１４】実施例２〜４で得られたモルデナイトゼオライトの試料を５０，０００倍率で撮影したＳＥＭ画像であって、実施例１の試料に対するＳＥＭ画像とともに示す図である。
【図１５】実施例５〜７で得られたモルデナイトゼオライトの試料に対して５０，０００倍率で撮影したＳＥＭ画像である。
【発明を実施するための形態】
【００３７】
本発明は、モルデナイトゼオライト及びその製造方法に関し、より詳細には、粒子均一度に優れるモルデナイトゼオライトを製造する方法を提供しようとするものである。
【００３８】
本発明者らは、シリカ前駆体が溶解したシリカ塩基性懸濁液と、構造誘導物質及びアルミナ前駆体が溶解したアルミナ水溶液とを別に製造して混合するにあたり、混合条件を制御することによりモルデナイトゼオライトの粒度を均一に形成することができる点を確認し、本発明を完成した。
【００３９】
先ず、シリカ前駆体が溶解したシリカ塩基性懸濁液を製造する。上記シリカ塩基性懸濁液とは、シリカ前駆体が塩基性水溶液に分散した状態の混合溶液を意味する。
【００４０】
上記シリカ塩基性懸濁液を製造するためには、先ず、水に塩基性のｐＨ調節物質を投入してｐＨを上昇させて塩基性水溶液を製造する。シリカ前駆体は、ｐＨが低い溶液では円滑に溶解されない。そのため、シリカ前駆体の溶解を向上させるために、上記のように塩基性のｐＨ調節物質を投入して塩基性水溶液を製造することが好ましい。上記投入されるｐＨ調節物質は、ゼオライト合成組成物溶液内に陽イオンを提供することにより、結晶化段階においてゼオライト結晶化を誘導する役割も果たすことができる。
【００４１】
したがって、溶液中に塩基性のｐＨ調節物質を含まない場合には、ｐＨが低いためシリカ前駆体が円滑に溶解されず、溶液中の陽イオンの含有量が低くなり、最終的なゼオライトの収率の減少及び低い結晶化度を示す可能性がある。
【００４２】
上記のようなシリカ前駆体の溶解性を向上させ、且つ結晶の形成のための十分な含有量の陽イオンを提供するためには、塩基性水溶液のｐＨが１２以上、具体的には、１２〜１４の範囲を有するようにｐＨ調節物質を投入することが好ましい。塩基性水溶液のｐＨが１２よりも低い場合には、シリカ前駆体が塩基性溶液に円滑に解離されず反応に参加できなくなり、結晶化過程においてシリカ結晶に生成され、試料の不純物として作用する可能性がある。これにより、上記のようなｐＨ範囲を有するシリカ塩基性懸濁液は、一例として、ＳｉＯ２１モルに対して上記ｐＨ調節物質を０．１５〜０．３５のモル比で投入することにより得ることができる。
【００４３】
上記ｐＨ調節物質は、これに限定されるものではないが、例えば、水酸化リチウム、水酸化ナトリウム、水酸化カリウム、水酸化ルビジウム、水酸化セシウム、及び水酸化アンモニウムなどが挙げられる。これらは単独で投入してもよく、２以上を組み合わせて投入してもよい。
【００４４】
本発明のシリカ塩基性懸濁液はシリカ前駆体を含む。上記シリカ前駆体は、水にｐＨ調節物質を投入して得られた塩基性水溶液に投入し、分散させることにより、シリカ塩基性懸濁液を製造することができる。すなわち、上記シリカ前駆体を塩基性水溶液に投入し、シリカ前駆体が完全に溶解するまで撹拌することにより、シリカ塩基性懸濁液を得ることができる。これにより、シリカ前駆体は塩基性水溶液中において均一な分散性を確保することができ、結果として、均一度の高いゼオライトを製造することができる。
【００４５】
上記シリカ前駆体を塩基性水溶液に投入するにあたっては、徐々に投入することが好ましい。上記シリカ前駆体は、塩基性水溶液に投入されると同時に溶解し始める。ここで、一度に多量に投入された場合、シリカ前駆体の凝集が起こり、不均一な速度で溶解されて溶液自体の粘度が高くなる。さらに、溶液の粘度が高くなると、物理的撹拌速度の低下をもたらし、次いで、かかる撹拌速度の低下に伴う２次的な不均一な溶解を引き起こす可能性がある。このような過程が繰り返されることにより、上記シリカ前駆体が塩基性水溶液に完全に溶解することが難しく、シリカ前駆体が均一に分散した溶液の形成に要する時間も長くなる。
【００４６】
上記のような理由から、上記シリカ前駆体を塩基性水溶液に投入する場合には、塩基性水溶液に０．１〜１ｇ／ｍｉｎの速度、より好ましくは、０．３〜０．８ｇ／ｍｉｎの速度で徐々に投入することが好ましい。
【００４７】
上記シリカ前駆体は、全組成物に含まれる水に対するシリカのモル比、すなわち、シリカ−水のモル比（Ｓｉｌｉｃａ−ｔｏ−Ｗａｔｅｒ  Ｍｏｌｅ  Ｒａｔｉｏ）が０．０１〜０．１の範囲になるようにシリカを投入することが好ましい。上記シリカ−水のモル比は、より好ましくは０．０３〜０．０８、最も好ましくは０．０５〜０．０７であることができる。上記シリカ−水のモル比は、シリカ塩基性水溶液の均一度及び粘度を調節する要素であって、上記のような数値範囲を満足する場合、一定の範囲内の結晶サイズを有するゼオライト結晶の生成を誘導することができるため、結晶の均一度を向上させることができる。
【００４８】
上記シリカ前駆体は、ゼオライトの製造に通常用いられるものであれば、本発明でも好適に用いることができる。これに限定されるものではないが、例えば、ヒュームシリカ、沈殿（ｐｒｅｃｉｐｉｔａｔｅｄ）シリカ、コロイダルシリカ、ナトリウムシリケート、テトラメチルオルソシリケート、テトラエチルオルソシリケート、ボロシリケート、及びフルオロシリケートのうち選択される一つ以上を含むことができる。上記シリカ前駆体としては、ルドックスシリカ（登録商標）のような溶解した状態のシリカを用いることができるが、反応速度制御の便宜性や経済性などを有する沈殿シリカを用いることがより好ましい。
【００４９】
ｐＨ調節物質が投入された塩基性水溶液に上記シリカ前駆体を投入して塩基性懸濁液を製造することを前提に説明したが、シリカ前駆体は、ｐＨ調節物質と同時に、又はｐＨ調節物質の投入後、すなわち、ｐＨ調節物質が完全に溶解する前にｐＨ調節物質を投入して溶液のｐＨを塩基性に変化させながらシリカ前駆体を溶解させることにより、上記塩基性懸濁液を製造することができる。
【００５０】
このとき、上記水へのｐＨ調節物質及びシリカ前駆体の投入は、塩基性水溶液にシリカ前駆体を投入するのと同一の方法を介して行うことができるため、具体的な説明は省略する。
【００５１】
上記シリカ及びｐＨ調節物質を投入する過程中に撹拌を行いながら投入する方法は水にシリカ及びｐＨ調節物質を溶解させることができるため好ましい。上記撹拌は、例えば、１００〜８００ｒｐｍの速度で行うことができる。撹拌の速度が遅すぎると、溶液の混合が円滑に行われず、溶液内の分散均一度を低下させる可能性がある。これに対し、撹拌の速度が速すぎると、溶液が飛び散る現象が発生するため、上記範囲の撹拌速度で行うことが好ましい。
【００５２】
さらに、シリカ及びｐＨ調節物質の投入を終了させた後でも、シリカ及びｐＨ調節物質の完全な溶解のために、上記のような範囲の撹拌速度で撹拌を継続することが好ましい。
【００５３】
このとき、追加的な撹拌は、投入されるシリカ及びｐＨ調節物質の使用量に応じて変化することがあるが、シリカ及びｐＨ調節物質が完全に溶解するまで行うことが好ましい。例えば、撹拌速度１００〜８００ｒｐｍで１時間以上行うことができる。撹拌時間が短すぎると、シリカ前駆体の解離が円滑に行われないため溶液の均一度が低下する可能性がある。一方、撹拌時間は長いほど、溶液の均一度の向上に好ましいため、特に限定しないが、撹拌時間が長すぎる場合には商業的経済性が低下するおそれがある。より好ましくは１２０時間以下で行うことができる。
【００５４】
次に、アルミナ前駆体及び構造誘導物質が溶解した水溶液を製造する。
【００５５】
上記アルミナ前駆体は、ゼオライトの製造において一般的に用いられるものであれば、本発明でも好適に用いることができ、例えば、アルミン酸ナトリウム、硫酸ナトリウムアルミニウム、及びアルミニウムからなる群より選択されることができる。これらアルミナ前駆体は、いずれか１つを単独で用いてもよく、２種以上を混合して用いてもよい。
【００５６】
上記アルミナ前駆体の使用量は、得ようとするゼオライトのシリカ−アルミナのモル比に応じて決定することができる。例えば、これに限定されるものではないが、シリカ−アルミナのモル比（ＳｉＯ２／Ａｌ２Ｏ３  Ｍｏｌｅ  Ｒａｔｉｏ）が５〜５０の範囲になるようにアルミナ前駆体を用いることができる。
【００５７】
一方、上記構造誘導物質は、モルデナイトゼオライトの合成に用いることができるものであれば、本発明でも好適に用いることができる。上記構造誘導物質としては、例えば、テトラメチルアンモニウムブロミド、テトラメチルアンモニウムクロライド、テトラメチルアンモニウムヒドロキシド、テトラエチルアンモニウムブロミド、テトラエチルアンモニウムクロライド、テトラエチルアンモニウムヒドロキシド、及びテトラエチルアンモニウムテトラフルオロボレートなどを挙げることができる。これら構造誘導物質は、いずれか１つを単独で用いてもよく、２種以上を混合して用いてもよい。
【００５８】
ここで、得ようとするゼオライト結晶を合成する溶液内での構造誘導物質の濃度に応じて結晶化度が決定され、また、構造誘導物質の量に応じて結晶サイズが変化する。したがって、得ようとするゼオライトの結晶化度及びサイズによって構造誘導物質の使用量を決定することができる。但し、過度に少ない量の構造誘導物質を用いると、結晶が生成されない可能性があることから、これに限定されるものではないが、シリカ１モルに対して１／１００以上のモルで用いることがより好ましい。構造誘導物質の使用量の上限は、結晶サイズに応じて調節することができ、特に限定しないが、経済性及び高純度の結晶のために１／１０のモル以下で用いることがより好ましい。
【００５９】
上記アルミナ前駆体及び構造誘導物質は水に溶解してアルミナ水溶液を製造する。上記アルミナ前駆体及び構造誘導物質を水に投入し、これらが水に完全に溶解するまで撹拌することにより、アルミナ水溶液を得ることができる。アルミナ前駆体及び構造誘導物質が水に完全に溶解することにより、均一に分散したアルミナ水溶液が得られる。これにより、ゼオライトの粒度均一度を確保することができる。
【００６０】
このような均一に分散したアルミナ水溶液を製造するために、上記アルミナ前駆体及び構造誘導物質を水に徐々に投入することが好ましい。このとき、上記アルミナ前駆体及び構造誘導物質は、同時に投入してもよく、いずれか１つを先に投入した後、連続的に又は時間間隔をおいて投入してもよい。より具体的には、上記アルミナ前駆体及び構造誘導物質を１〜１０ｇ／ｍｉｎの速度で投入することができる。
【００６１】
上記アルミナ前駆体及び構造誘導物質を投入する過程中に撹拌を行いながら投入する方法が、水にアルミナ前駆体及び構造誘導物質を溶解させることができるため好ましい。このとき、撹拌は、上記シリカ塩基性懸濁液を製造する過程における条件を同様に適用することができる。
【００６２】
さらに、アルミナ前駆体及び構造誘導物質の投入を終了した後でも、上記撹拌を継続することがアルミナ前駆体及び構造誘導物質の完全な溶解のために好ましい。上記投入終了後の撹拌は、投入されるアルミナ前駆体及び構造誘導物質の使用量に応じて変化することがあるが、アルミナ前駆体及び構造誘導物質が完全に溶解する間に行うことが好ましく、例えば、１５分〜１時間行うことができる。撹拌の終了時点は、肉眼で確認したとき、溶解せずに残っている物質がない澄んだ水溶液の状態が確認された時点を挙げることができ、例えば、投入終了後１時間程度で確認することができる。
【００６３】
次に、界面活性剤が溶解した水溶液を製造する。
【００６４】
上記界面活性剤は、構造誘導物質によって生成された微細細孔を有するモルデナイト粒子間にミセルを形成させるか、又はイオンの形で粒子の表面にイオン結合の形でくっ付いて粒子間の間隔を増加させることによってメソ細孔を誘導する。かかる界面活性剤は、セチルトリメチルアンモニウムブロミド、セチルトリメチルアンモニウムクロライド、セチルピリジニウムクロライドなどを挙げることができ、これらは単独で用いてもよく、２以上を混合して用いてもよい。
【００６５】
上記界面活性剤も水に溶解する水溶液にして設ける。水溶液の形で存在する界面活性剤の場合には、水に希釈して均一に分散するように撹拌し、粉末の形で存在する界面活性剤の場合には、水溶液の形で均一な溶液になるように撹拌する。このとき、上記界面活性剤は、０．０１〜０．１モルの濃度範囲を有することが好ましい。
【００６６】
上記界面活性剤を水に均一に分散させるために、一定の温度で所定の時間撹拌を行うことが好ましい。具体的には、上記界面活性剤を水に撹拌するにあたり、常温（２０℃）〜８０℃の温度範囲内で希釈又は溶解することができる。このとき、３０〜５００ｒｐｍの撹拌速度で１０分〜２４時間処理することができる。
【００６７】
上記撹拌温度は、界面活性剤に応じて、水に対する溶解度が異なるが、常温〜８０℃の温度範囲で熱を加える場合、均一な水溶液を得ることができるため好ましい。より好ましくは、２０〜１００℃、さらに好ましくは３０〜８０℃の温度範囲で熱を加えることができる。
【００６８】
一方、撹拌速度が遅すぎると撹拌時間が長くかかる。これに対し、速すぎると、界面活性剤による泡が生成され、ゲル内に投入した際に粒子サイズの均一度を低下させる可能性があることから、上記したように、３０〜５００ｒｐｍの撹拌速度で処理することが好ましい。上記撹拌速度は、より好ましくは５０〜４５０ｒｐｍ、さらに好ましくは１００〜４００ｒｐｍ、最も好ましくは２００〜４００ｒｐｍである。
【００６９】
さらに、界面活性剤の溶解度及び処理温度に応じて撹拌時間に差があり得るが、均一な状態を形成することができるように、上記したように、１０分〜２４時間撹拌処理することができる。例えば、１時間〜２４時間、３時間〜２０時間、５時間〜２０時間、７時間〜１５時間などであってもよい。
【００７０】
上記のように設けられたシリカ塩基性懸濁液、アルミナ水溶液、及び界面活性剤水溶液を混合する。このとき、粒子サイズの均一度の高いゼオライトの製造のためには、ゼオライト合成組成物中にシリカ、アルミナ、ｐＨ調節物質、構造誘導物質、及び界面活性剤が均一に分散するようにする必要がある。
【００７１】
このために、本発明では、上記シリカ塩基性懸濁液及びアルミナ水溶液のうちいずれか１つの水溶液に対して、もう一つの水溶液を撹拌した状態で徐々に投入することが好ましい。
【００７２】
投入順序は、特に限定しないが、粘度が高い溶液に粘度が低い溶液を段階的に投入することにより、全溶液の粘度を徐々に減少させることで、粒子サイズの均一度をより高めることができる。したがって、粘度が高いシリカ水溶液に粘度が低い他の溶液を滴下することがより好ましい。さらに、シリカ、アルミナの混合水溶液を先に均一に設けた状態で、界面活性剤水溶液を投入する場合、全体的に一定のシリカ／アルミナ比を有する試料を均一に得ることができる。
【００７３】
上記シリカ塩基性懸濁液にアルミナ水溶液を投入するにあたっては、徐々に、例えば、滴下する方法を介して投入することができる。より具体的には、上記アルミナ水溶液を１０ｃｃ／ｍｉｎ以下の速度で投入することができる。投入速度は徐々に投入すればするほど、均一な分散性を確保することができるため好ましい。そのため、その下限は特に限定しないが、生産性の側面から、１．０ｃｃ／ｍｉｎ以上の速度で投入することがより好ましい。より好ましくは、１．０〜７ｃｃ／ｍｉｎの速度、さらに好ましくは２．０〜４．５ｃｃ／ｍｉｎの速度で投入することができる。
【００７４】
上記のような方法を介して混合を完了することにより、シリカ−アルミナ水溶液を得ることができる。必要に応じて、上記シリカ−アルミナ水溶液を追加的に撹拌する段階をさらに含むことができる。追加的な撹拌は、ゼオライト合成組成物のより均一な分散のためのものであり、１時間以上、具体的には、１時間〜７２時間行うことができる。例えば、２時間〜６０時間、２時間〜４８時間、３時間〜４８時間、３時間〜３６時間などであってもよい。
【００７５】
上記によって製造されたシリカ−アルミナ水溶液に界面活性剤水溶液を投入する。上記界面活性剤水溶液も、均一な分散のために、徐々に投入することが好ましく、特に限定しないが、１０ｃｃ／ｍｉｎ以下の速度、例えば、１〜８ｃｃ／ｍｉｎ、２〜７ｃｃ／ｍｉｎ、３〜５ｃｃ／ｍｉｎなどの速度範囲内で投入することができる。
【００７６】
これにより、均一に分散したゼオライト合成組成物を得ることができ、得られたゼオライト合成組成物をゲル化及び結晶化することにより、粒子サイズが均一なモルデナイトゼオライトを得ることができる。
【００７７】
先ず、上記組成物をゲル化する。上記ゲル化は、２時間以上行うことができる。ゲル化は、常温（約２０℃）〜６０℃の範囲において１時間〜１２０時間の範囲内で行うことができる。ゲル化は、上記のような温度及び時間の条件の範囲内で撹拌しながら進行する。このとき、撹拌速度は、界面活性剤の種類に応じて泡が生成されない条件で決定されることができ、通常、５０〜１０００ｒｐｍの範囲内で撹拌を行うことができる。上記範囲を超えるより速い撹拌速度は、泡を形成させ、ゲル内の不均一度を上昇させる要因となる。
【００７８】
上記ゲル化されたゼオライト合成組成物を１４０〜２１０℃の温度、好ましくは１５０〜１９０℃の温度で反応させることによりゼオライト結晶を製造することができる。上記結晶化温度は、結晶化速度及び結晶サイズに関与するものであり、結晶化温度が高ければ、結晶化速度の低下及び結晶サイズの増大を誘導することから、これを考慮して上記結晶化反応の温度を決定することができる。
【００７９】
一方、上記結晶化は、必ずしもこれに限定するものではないが、２４時間以上、例えば、２４時間〜１００時間、４８時間以上９６時間、又は４８時間から８４時間行うことができる。
【００８０】
上記のような本発明の方法によると、原料物質が溶解した水溶液の状態で予め製造し、これらを徐々に混合することにより、各原料物質が均一に分散したゼオライト合成組成物を得ることができる。また、かかる組成物を用いてモルデナイトゼオライト結晶を製造することにより、結晶サイズが均一なゼオライトを得ることができる。すなわち、本発明によると、モルデナイトゼオライトの一次粒子の結晶サイズが均一であることは言うまでもなく、上記界面活性剤の使用によって形成された二次粒子もサイズが均一であることができる。
【００８１】
一方、本発明では、構造誘導物質に加えて、界面活性剤をさらに含ませることができる。上記構造誘導物質によって形成された微細細孔を有するモルデナイト構造体が上記界面活性剤の周りでより大きなミセルを形成することにより、モルデナイト結晶の間にメゾポアを形成することができる。これにより、一次粒子が凝集して形成された二次粒子は、一次粒子に形成されたマイクロポアと粒子間のメゾポアを同時に有する階層構造のモルデナイトゼオライトを得ることができる。
【００８２】
また、本発明は、モルデナイトシード（ｓｅｅｄ）を追加的に投入することができる。かかるモルデナイトシードは、特に限定するものではないが、界面活性剤水溶液を製造する段階においてともに投入してもよく、界面活性剤水溶液をシリカ−アルミナ水溶液に投入する段階においてともに投入してもよい。さらに、ゲル化段階において上記シードを投入することもできる。
【００８３】
さらに、上記モルデナイト型ゼオライト物質に、アルミナ、シリカ、シリカ−アルミナ、及び／又は上記それぞれの前駆体から選択される１つ以上の結合剤を添加して触媒を形成することができる。本発明による上記触媒は、芳香族炭化水素の転換に適することができる。
【００８４】
上記触媒は、ＢＥＡ、ＥＵＯ、ＦＡＵ、ＦＥＲ、ＭＥＬ、ＭＦＩ、ＭＦＳ、ＭＯＲ、ＭＴＴ、ＭＴＷ、及びＴＯＮから選択される１つ以上のゼオライトをさらに含むことができる。特に、ＢＥＡ、ＦＡＵ、ＭＦＩなどを追加した場合、上記ゼオライトがクラッキング（ｃｒａｃｋｉｎｇ）などを誘発するため、触媒反応において生成されるオレフィンのクラッキングを誘導し、触媒への炭素物質の堆積を防止することで、触媒の寿命を延ばすという効果を期待することができる。
【００８５】
また、上記触媒は、遷移金属及び貴金属から選択される１つ以上の元素を含む金属成分をさらに含むことができる。上記遷移金属は、６−１４族からなる群より選択される１つ以上であってもよく、上記貴金属は、周期律表上の８−１１族からなる群より選択される１つ以上であってもよい。好ましくは、上記金属成分は、レニウム、ニッケル、モリブデン、白金、及びスズからなる群より選択される１つ以上であることができる。
【００８６】
本発明によって得られたゼオライトは、一次粒子及び二次粒子の均一度に優れるため、触媒として用いられるとき、平均粒度がより小さいゼオライトを用いる場合と比較しても、同等以上の優れた触媒活性を得ることができる。これにより、触媒活性をさらに向上させることができる。
【００８７】
従来、ゼオライトの平均粒度が小さい場合には拡散速度を増加させることができるため、触媒活性に優れるものとして認識されていた。そのため、拡散速度を制御するためには粒度の制御が重要な要因になると認識されていた。しかし、本発明により、かかる平均粒度よりもゼオライトの結晶サイズの均一度の高さにより、触媒活性を向上させることができる点が確認できる。
【実施例】
【００８８】
以下、本発明を実施例を挙げてより詳細に説明する。下記実施例は、本発明の一例を示すものであって、これにより本発明が限定されるものではない。
【００８９】
実施例１
水６０ｍｌにＮａＯＨ２．６７ｇを完全に溶解させた後（ｐＨ約１３）、沈殿シリカ１７．９６ｇを３０分かけて徐々に投入した。投入中に５００ｒｐｍで撹拌を行い、すべて投入した後は、同一の速度で１時間さらに撹拌して沈殿シリカ及びＮａＯＨを完全に溶解させた。これにより、シリカ塩基性懸濁液を得た。
【００９０】
アルミン酸ナトリウム２．１２ｇ及び構造誘導物質としてテトラエチルアンモニウムブロミド（ＴＥＡＢｒ）１．８５ｇを水２０ｍｌに２分かけて徐々に投入した。投入中に２００ｒｐｍで撹拌を行い、すべて投入した後は、同一の速度で３０分間さらに撹拌してアルミン酸ナトリウム及び構造誘導物質を完全に溶解させた。これにより、アルミナ水溶液を得た。
【００９１】
セチルトリメチルアンモニウムクロライド（ＣＴＡＣ）４．２ｇを常温（２５℃）の水１４ｍｌに投入した。投入中に３００ｒｐｍで撹拌を行い、すべて投入した後は、３時間さらに撹拌してＣＴＡＣを完全に希釈した。これにより、界面活性剤水溶液を得た。
【００９２】
上記シリカ塩基性懸濁液を撹拌しながら、上記アルミナ水溶液をシリカ塩基性懸濁液に１０分間滴下して投入した。上記投入完了後に３時間さらに撹拌を行い、シリカ−アルミナ水溶液を製造した。
【００９３】
次に、上記界面活性剤水溶液を上記シリカ−アルミナ水溶液に５分間滴下してモルデナイトゼオライト合成組成物を製造した。
【００９４】
上記得られたモルデナイトゼオライト合成組成物に対して３０℃の温度で２時間ゲル化してゲル化物を製造した。
【００９５】
続いて、上記ゲル化物を合成容器に入れ、オーブンで１８０℃の温度で７２時間反応させて結晶化してモルデナイト結晶を形成した。
【００９６】
結晶化過程が終了すると、合成容器をオーブンから取り出し、流れる水道水を強制的に冷却してから濾過し、２Ｌの水で洗浄した後、濾過物を得た。
【００９７】
洗浄後に、上記濾過物をオーブンに入れ、６０℃で１２時間以上乾燥して試料を得た。
【００９８】
得られた試料を１分当たり１℃ずつ昇温して１１０℃で２時間乾燥させた後、５５０℃で５時間焼成してＮａの形のモルデナイト試料を得た。
【００９９】
上記試料を採取し、所定の倍率（１ｋ、５ｋ、１０ｋ、及び２０ｋ）でＳＥＭ撮影した。その結果を図１に示した。
【０１００】
さらに、上記製造されたモルデナイト結晶に対して１０個の試料を採取し、各試料に対して５０ｋの倍率でＳＥＭ撮影し、これを図２〜図４に示した。上記図２〜図４の各ＳＥＭ写真から１０個の粒子を任意に選択し、各粒子のサイズを測定し、その結果を併せて示した。
【０１０１】
さらに、測定された各粒子のサイズを１０ｎｍ単位で数を把握し、その結果を図９に示した。
【０１０２】
比較例１
Ｚｅｏｌｙｓｔ社から市販される製品名ＣＢＶ２１Ａであるゼオライト（シリカ／アルミナの比が２０であり、アンモニウムの形で提供され、比表面積が５００ｍ２／ｇである）試料を所定の倍率（１ｋ、５ｋ、１０ｋ、及び２０ｋ）でＳＥＭ撮影した。その結果を図５に示した。
【０１０３】
さらに、上記製造されたモルデナイト結晶に対して１０個の試料を採取し、各試料に対して５０ｋの倍率でＳＥＭ撮影し、これを図６〜図８に示した。上記図６〜図８の各ＳＥＭ写真から１０個の粒子を任意に選択し、各粒子のサイズを測定し、その結果を併せて示した。
【０１０４】
さらに、測定された各粒子のサイズを１０ｎｍ単位で数を把握し、その結果を図９に示した。
【０１０５】
粒子均一度評価
図９から分かるように、実施例１によって製造されたモルデナイトゼオライトは９０−１００ｎｍの粒子サイズを有する結晶が最も多い割合で分布し、その他にそれから±３０ｎｍの範囲内の粒子サイズを有する結晶からなることが分かる。これに対し、比較例のモルデナイトゼオライトは６０〜２００ｎｍの範囲の粒子サイズを有する結晶が優劣なく分布しており、粒子均一度が低いことが分かる。
【０１０６】
このことから、本発明の方法によると、粒子均一度がさらに高いモルデナイトゼオライトを製造することができる点が分かる。
【０１０７】
触媒活性評価
実施例１、比較例１、及び比較例２のモルデナイトゼオライトを用いたＭＯＲ触媒を用いて触媒活性を評価した。
【０１０８】
上記比較例２のモルデナイトゼオライトは、Ｚｅｏｌｙｓｔ社から市販される製品名ＣＰ７１７６であるゼオライト（シリカ／アルミニウムの比が２０であり、アンモニウムの形で提供され、ＢＥＴ比表面積が５４０ｍ２／ｇである）試料である。
【０１０９】
触媒活性評価は、１分当たり３．３３℃の速度で４００℃まで上昇させ、１％Ｏ２／Ｎ２ガス条件下で９０分間乾燥した後、同一の温度でＨ２ガスに転換して１２０分間還元した。
【０１１０】
還元が終了した試料の触媒を１分当たり１０℃の速度で冷却し、３５０℃から評価を行った。
【０１１１】
フィード（Ｆｅｅｄ）は、トルエンとＣ９Ａｒｏｍａｔｉｃを質量比５０：５０で混合し用いた。
【０１１２】
このとき、各温度毎に反応物を採取した後、ＧＣ分析を介して成分分析を行った。
【０１１３】
各触媒の活性特性を下記表１に示した。
【０１１４】
【表１】
2021532049.tif 000003
【０１１５】
さらに、各触媒に対する触媒活性評価の結果を図１０に示した。図１０から分かるように、実施例１の触媒は、反応温度のすべての区間において、同一の反応温度であるにもかかわらず、より高い転換率を示すことが分かる。上記表１から分かるように、結晶サイズ及び微細気孔表面積を除いては、すべての物性評価の結果に大差ないことが分かる。特に、比較例１及び２は、結晶サイズが実施例に比べて小さいにもかかわらず、触媒活性が比較的悪い。この結果は、触媒の粒子サイズが小さいと、触媒活性に優れるという従来の技術常識とは異なる。これは、本発明の方法を介して製造することにより、触媒に用いられたゼオライトの粒度分布が均一であることに起因したものであり、モルデナイトゼオライトの粒度分布が均一であると、粒子サイズが大きくても、より優れた触媒活性を得ることができる。
【０１１６】
酸点分析
Ｉｎ−ｓｉｔｕ  Ｐｙｒｉｄｉｎｅ吸着実験を介したＦＴ−ＩＲ分析を用いて酸点を分析した。
【０１１７】
実施例１、比較例１、及び比較例２の各試料Ｈ形２５ｍｇをペレットにした。
【０１１８】
上記ペレットをＩｎ−ｓｉｔｕ  Ｃｅｌｌに装着し、前処理過程として５００℃で真空下で３時間乾燥した。続いて、ピリジン０．５μｌを注入した。
【０１１９】
上記注入されたピリジンが気化し、上記ペレット試料を通過するようにした。このとき、上記試料に吸着したピリジンの量をＦＴ−ＩＲにより分析して定量した。
【０１２０】
全酸量は、吸着剤としてピリジン（Ｐｙｒｉｄｉｎｅ）を用いており、外表面酸量は２，６−ＤＴＢＰｙ（２，６−Ｄｉ−ｔｅｒｔ  Ｂｕｔｙｌ  Ｐｙｒｉｄｉｎｅ）を吸着剤として用いた。内部酸量は、全酸量と外表面酸量の差で計算した。外表面酸量は、全酸量を測定したのと同一の方法を介して吸着剤物質のみを変更して行った。
【０１２１】
【表２】
2021532049.tif 000004
【０１２２】
上記表２のような酸点分析の結果から、比較例１と実施例１を比較すると、実施例１は、酸量が少ないにもかかわらず、上記図１０の触媒活性評価の結果から、さらに良い性能を示すことができる。かかる結果は、酸量の影響よりは、粒子均一度の側面が触媒活性に大きく関連していることが分かる。一方、比較例２は、実施例１と比較して酸量が類似するにもかかわらず、図１０の結果から、触媒活性がさらに低下することが分かる。これは、図１１及び図１２に示すように、比較例２の触媒粒子は、結晶型自体が均一ではないことは言うまでもなく、触媒粒子サイズが不均一であるため示されるものと判断される。かかる結果から、ゼオライトの均一度を向上させることにより、各粒子の拡散速度の向上を図ることができる。これにより、触媒活性を増加させることができるが、ゼオライトの物性変化が触媒活性を増加させるのに寄与しないことが分かる。
【０１２３】
四面体骨格に対する八面体骨格の比
固体アルミニウム核磁気共鳴分析を介して、実施例１、比較例１、及び比較例２の試料内に含まれる四面体構造と八面体構造の比を測定した。
【０１２４】
四面体構造（Ｔｄ）は、Ａｌがゼオライト骨格内に存在することを示し、八面体構造（Ｏｄ）は、Ａｌが骨格内に存在せず、気孔中に存在することを示す。
【０１２５】
骨格内に存在するＡｌ量が多いとは、試料内に含まれるＡｌ中から酸点を作用することができる有効Ａｌが多く、試料の純度が高いことを意味する。
【０１２６】
固体アルミニウム核磁気共鳴分析は次の方法を介して行った。
【０１２７】
各実施例１、比較例１、及び比較例２の試料を乳鉢ですり潰しながら均一に混合することによって測定試料を設けた。
【０１２８】
各測定試料に対して、６００ＭＨｚで４ｍｍの回転子（ｒｏｔｏｒ）を用いて１２ｋＨｚスピニング（ｓｐｉｎｎｉｎｇ）の条件で実験した。パルス（Ｐｕｌｓｅ）は０．５μｓを与え、遅延時間（ｄｅｌａｙ  ｔｉｍｅ）は５秒に設定した。
【０１２９】
これによる固体アルミニウム核磁気共鳴分析の結果を図１３に示した。
【０１３０】
上記条件から検出されたピーク（ｐｅａｋ）のうち５３ｐｐｍに検出されるのはアルミニウム四面体（Ｔｄ）、０ｐｐｍに検出されるのはアルミニウム八面体（Ｏｈ）とみなし、積分してからその値を示した。
【０１３１】
続いて、四面体構造と八面体構造の比を測定し、その結果を下記表３に示した。
【０１３２】
【表３】
2021532049.tif 000005
【０１３３】
上記表３から、比較的骨格体内部に含有されるＡｌ（Ｔｄ）に対する骨格体外部に酸化物の形で細孔内部又は粒子表面に存在するＡｌ（Ｏｈ）の比が低いほど、試料の純度が高く、酸点が十分に制御されたゼオライトとみなすことができる。したがって、Ｏｈ／Ｔｄの比が低いほど、純度が高く、酸点が十分に制御されたゼオライトと判断することができる。
【０１３４】
実施例２〜４
実施例１と同様の方法及び条件でモルデナイトゼオライト合成組成物を製造し、ゲル化物を製造した。
【０１３５】
上記ゲル化物を合成容器に入れ、オーブンでそれぞれ１６０℃（実施例２）、１７０℃（実施例３）、及び１７５℃（実施例４）の温度で７２時間反応させて結晶化することでモルデナイト結晶を形成した。
【０１３６】
各実施例で得られたモルデナイト結晶サイズを実施例１と同一の方法を介して測定し、その結果を下記表４に示した。
【０１３７】
また、各実施例で得られたモルデナイト結晶に対して１０個の試料を採取し、各試料に対して５０ｋの倍率でＳＥＭ撮影し、これを図１４に示した。図１４には、実施例１で得られたモルデナイト結晶も併せて示した。
【０１３８】
【表４】
2021532049.tif 000006
【０１３９】
実施例２〜４の結果から、工程条件及び合成変数が同一であると、結晶化温度が変化しても、粒子均一度が維持されることを確認した。一方、上記表４及び図１４から分かるように、結晶化温度が増加するにつれて、モルデナイト型ゼオライトの結晶サイズが大きくなる傾向を示す。また、結晶化温度１７５℃（実施例４）及び１８０℃（実施例１）で結晶サイズが急激に増加した。これは、結晶化温度が増加するほど、結晶化が速く行われて結晶が迅速に成長し、大きな結晶を形成するためである。かかる結果から、本発明による方法を介して均一な結晶サイズのモルデナイト型ゼオライトを得ることができる。このとき、結晶化温度を調節することにより、結晶サイズを制御することができる点が分かる。
【０１４０】
実施例５〜７
構造誘導物質（ＴＥＡＢｒ）の使用量を下記表５の実施例５〜７のようにそれぞれ調節したことを除いては、実施例１と同様の方法を介してモルデナイト結晶を形成した。さらに、各実施例５〜７で得られたモルデナイト結晶に対して５０ｋの倍率でＳＥＭ撮影し、これを図１５に示した。
【０１４１】
【表５】
2021532049.tif 000007
【０１４２】
実施例１、及び５〜７の結果から、工程条件及び合成変数が同一であると、構造誘導物質の使用量が変化しても、粒子均一度が維持されることを確認した。一方、上記表５から分かるように、構造誘導物質の使用量に応じて、結晶サイズだけが変化することが確認でき、構造誘導物質の使用量が多くなるほど、シード（ｓｅｅｄ）が速く形成されて、小さいサイズの粒子使用量が増加することから、同一の温度で結晶化が進行しても、小さい粒子の個別結晶化が同時に行われることにより、小さい結晶が成長方向に複数個形成される。したがって、このような結果から、本発明による方法を介して均一な結晶サイズのモルデナイト型ゼオライトを得ることができる。このとき、構造誘導物質の使用量を調節することにより、結晶サイズを制御することができる点が分かる。
【図１】
2021532049.tif 000008
【図２】
2021532049.tif 000009
【図３】
2021532049.tif 000010
【図４】
2021532049.tif 000011
【図５】
2021532049.tif 000012
【図６】
2021532049.tif 000013
【図７】
2021532049.tif 000014
【図８】
2021532049.tif 000015
【図９】
2021532049.tif 000016
【図１０】
2021532049.tif 000017
【図１１】
2021532049.tif 000018
【図１２】
2021532049.tif 000019
【図１３】
2021532049.tif 000020
【図１４】
2021532049.tif 000021
【図１５】
2021532049.tif 000022
【国際調査報告】
2021532049.tif 000023
2021532049.tif 000024
2021532049.tif 000025
2021532049.tif 000026
2021532049.tif 000027
2021532049.tif 000028